СИСТЕМЫ И СПОСОБЫ ПОЛУЧЕНИЯ МАГНИТНО-ВОСПРИИМЧИВЫХ СЛОЕВ И МАГНИТНЫХ СЛОЕВ ДЛЯ ИСПОЛЬЗОВАНИЯ В СИСТЕМАХ ПОКРЫТИЯ ПОВЕРХНОСТИ

1. Система покрытия поверхности, причем при установке система обеспечивает фиксированное покрытие поверхности с возможностью снятия, при этом система содержит:
магнитный блок покрытия поверхности, содержащий ненамагниченный, изотропный магнитно-восприимчивый слой; и
анизотропно намагниченное основание, расположенное на несущей поверхности;
при этом магнитный блок покрытия поверхности приспособлен для притягивания путем магнитного воздействия к анизотропно намагниченному основанию и размещения противоположно ему в фиксированной установке и выполнен с возможностью снятия с анизотропно намагниченного основания без разрушения после неподвижной установки.
2. Система по п. 1, отличающаяся тем, что анизотропно намагниченное основание имеет толщину 0,5 мм и содержит намагничиваемый материал, имеющий размер частиц, который выполнен так, чтобы при намагничивании иметь улучшенное свойство магнитного притяжения, и приспособлен поддерживать магнитный блок покрытия поверхности в негоризонтальной фиксированной установке, причем негоризонтальная фиксированная установка представляет собой одно из установки на внутренней стене, установки на наружной стене, установки в кабине внутренней части летательного аппарата, установки на крыше снаружи или установки на потолке внутри.
3. Система по п. 1, отличающаяся тем, что анизотропно намагниченное основание содержит:
намагничиваемый материал, содержащий железный порошок;
связующий компонент и
масло, имеющее свойства, обеспечивающие быстрое отверждение во время изготовления, причем отверждение происходит при обычной скорости линии в процессе каландрирования или экструзии.
4. Система по п. 3, отличающаяся тем, что намагничиваемый материал содержит одно из следующего: порошок двухвалентного железа, порошок феррита стронция, неодимовый порошок и композит неодимового порошка и порошка двухвалентного железа.
5. Система по п. 3, отличающаяся тем, что связующее содержит термопластичный эластомер на основе хлорированного полиэтилена («CPE»).
6. Система по п. 3, отличающаяся тем, что масло содержит эпоксидированное соевое масло («ESBO»).
7. Система по п. 1, отличающаяся тем, что анизотропно намагниченное основание представляет собой одно из каландрированного листового изделия или экструдированного листового изделия.
8. Система по п. 1, отличающаяся тем, что анизотропно намагниченное основание содержит намагничиваемый материал с размером частиц 1-2,3 мкм.
9. Намагниченное основание для закрепления магнитно-восприимчивых блоков покрытия поверхности на несущей поверхности, при этом намагниченное основание содержит:
неодимовый порошок;
связующее и
масло, имеющее свойства, обеспечивающие быстрое отверждение во время изготовления, причем отверждение происходит при обычной скорости линии в процессе каландрирования или экструзии.
10. Намагниченное основание по п. 9, отличающееся тем, что дополнительно содержит пластификатор.
11. Намагниченное основание по п. 9, отличающееся тем, что масло содержит эпоксидированное соевое масло («ESBO»).
12. Намагниченное основание по п. 9, отличающееся тем, что отношение неодимового порошка к связующему и маслу выбрано на основе аспектов применения одним из следующих: приблизительно 91% неодимового порошка к приблизительно 9% связующего и масла; приблизительно 81% неодимового порошка к приблизительно 19% связующего и масла; приблизительно 71% неодимового порошка к приблизительно 29% связующего и масла; приблизительно 61% неодимового порошка к приблизительно 39% связующего и масла; или приблизительно 51% неодимового порошка к приблизительно 49% связующего и масла.
13. Намагниченное основание по п. 9, отличающееся тем, что слой магнитного основания дополнительно содержит ферритный порошок.
14. Намагниченное основание по п. 13, отличающееся тем, что отношение ферритного порошка к неодимовому порошку составляет 50/50.
15. Способ нанесения магнитно-восприимчивого слоя на блок покрытия поверхности с получением магнитно-восприимчивого блока покрытия поверхности, приспособленного для магнитного прикрепления противоположно к намагниченному основанию, при этом способ включает:
добавление смеси восприимчивого материала и масляного соединения в смеситель;
перемешивание смеси восприимчивого материала и масляного соединения с образованием магнитно-восприимчивой масляной смеси;
распыление магнитно-восприимчивой масляной смеси на блок покрытия поверхности и
отверждение магнитно-восприимчивой масляной смеси на блоке покрытия поверхности.
16. Способ по п. 15, отличающийся тем, что смесь восприимчивого материала содержит одно из следующего: порошок двухвалентного железа, порошок феррита стронция, неодимовый порошок и композит неодимового порошка и порошка двухвалентного железа.
17. Способ по п. 15, отличающийся тем, что масляное соединение содержит одно из следующего: ультрафиолетовое («УФ») масло и поливинилхлоридную («PVC») смолу.
18. Способ по п. 15, отличающийся тем, что отверждение магнитно-восприимчивой масляной смеси включает быстрое отверждение магнитно-восприимчивой масляной смеси посредством ультрафиолетового («УФ») излучения высокой интенсивности.
19. Способ по п. 15, отличающийся тем, что отверждение магнитно-восприимчивой масляной смеси включает отверждение магнитно-восприимчивой масляной смеси посредством высокой температуры.